(57)【要約】【課題】接合位置がずれ難く、しかも接合強度が高く、接合部における耐熱性を良好にできるシート材の接合方法の提供を目的とする。【解決手段】発泡体１１Ａと被覆材１１Ｂとからなる可撓性を有する二枚のシート材１１，２１の端部を重ねて接合するシート材の接合方法において、粘着性を有する粘着剤３１を介して二枚のシート材１１，２１の端部１２，２２を重ねた後、シート材の端部１２，２２を圧縮および加熱して端部１２，２２を接合することにより、シート材端部１２，２２の加熱、圧縮時に粘着剤３１の粘着性でシート材１１，２１の位置ずれを防止して端部１２，２２を正しく圧縮、加熱できるようにし、端部１２，２２の接合を良好にする。粘着剤３１はシート材１１，２１の耐熱性よりも高い耐熱性を有するものを用い、接合後のシート材における耐熱性を良好とする。【選択図】図２
2008265071.tif 000002
【特許請求の範囲】
【請求項１】
可撓性を有する二枚のシート材の端部を重ねて接合するシート材の接合方法において、
粘着性を有する粘着剤を介して前記二枚のシート材の端部を重ねた後、前記端部を圧縮および加熱することを特徴とするシート材の接合方法。
【請求項２】
前記粘着剤は前記シート材の耐熱性よりも高い耐熱性を有することを特徴とする請求項１に記載のシート材の接合方法。
【発明の詳細な説明】
【技術分野】
【０００１】
本発明は、二枚のシート材の端部を重ねて接合する方法に関する。
【背景技術】
【０００２】
従来、二枚のシート材の端部を重ねて接合する方法として、ホットメルト不織布を介して重ね合わせて熱成型する方法や、ポリウレタン発泡体からなる二枚のシート材の端部を、接着剤を介すことなく重ねて加熱加圧する方法がある。中でも、製品厚みの薄いシート材料ほど、より長い長尺状態での供給が望まれるため、接着を介した連続供給が可能な製品形態が望まれている。特に、光ファイバーケーブル等の芯線を複数束ねて被覆するための長尺テープ用のシート材にあっては、柔軟性が求められることからウレタン発泡体をシート材の構成材としたものが好まれている。
【０００３】
しかし、ホットメルト不織布を用いる接合方法は、常温で粘着性を有しないことから、ホットメルト不織布を介してシート材の端部を重ねた際に位置がずれやすく、正しく接合するのが難い問題がある。さらに、ホットメルト不織布を用いる接合方法にあっては、シート材の端部をホットメルト剤の融点以上の温度に加熱する必要があることから、シート材の熱による変質を防ぐにはシート材の耐熱温度よりも低い融点のホットメルト剤を選択しなければならない。そのため、接合されたシート材の端部は、耐熱性の低い接着剤で接合されていることになり、用途によっては接合部の耐熱性が不足し、剥離するおそれがある。
【０００４】
一方、二枚のウレタン発泡体からなるシート材の端部を重ねて接着剤を用いることなく加熱加圧する接合方法にあっては、接着強度が十分とは言い難く、用途によっては接合強度が不足して剥離するおそれがある。
【０００５】
【特許文献１】特開２００１−３２８１７２号公報
【特許文献２】特開２００１−１７１００６号公報
【発明の開示】
【発明が解決しようとする課題】
【０００６】
本発明は前記の点に鑑みなされたものであって、接合位置がずれ難く、しかも接合強度が高く、接合部における耐熱性を良好にできるシート材の接合方法の提供を目的とする。
【課題を解決するための手段】
【０００７】
請求項１の発明は、可撓性を有する二枚のシート材の端部を重ねて接合するシート材の接合方法において、粘着性を有する粘着剤を介して前記二枚のシート材の端部を重ねた後、前記端部を圧縮および加熱することを特徴とする。
【０００８】
請求項２の発明は、請求項１において、前記粘着剤は前記シート材の耐熱性よりも高い耐熱性を有することを特徴とする。
【発明の効果】
【０００９】
請求項１の発明では、粘着性を有する粘着剤を介して二枚のシート材の端部を重ねた後、圧縮および加熱しているため、二枚のシート材の端部を重ねた後にずれにくく、正確に接合することができる。
【００１０】
請求項２の発明では、シート材の端部間に設けられる粘着剤が、シート材よりも高い耐熱性を有するため、シート材の接合部を耐熱性の高いものにすることができる。
【発明を実施するための最良の形態】
【００１１】
以下本発明の実施形態を詳細に説明する。本発明は、粘着性を有する粘着剤を介して二枚のシート材の端部を重ねた後、シート材の端部を圧縮および加熱することによりシート材の接合を行うものであり、本実施例では粘着剤をシート材の端部に設ける工程と、粘着剤を介してシート材の端部を重ねる工程と、シート材の端部を圧縮・加熱する工程とよりなる。
【００１２】
以下、図面を用いて本発明を説明する。図１は本発明の一実施例において一方のシート材に粘着剤を設けた状態の断面図、図２は同実施例において粘着剤を介してシート材端部を重ねた状態の断面図、図３は同実施例においてシート材端部の圧縮・加熱状態の断面図、図４は同実施例において接合後の状態を示す概略断面図である。
【００１３】
使用する二枚のシート材１１，２１は可撓性を有する材質からなる。それぞれのシート材１１，２１は、可撓性を有するものであれば、一層でも複層であってもよい。例えば、発泡体や不織布等の単層品からなるもの、あるいは図５に示すシート材１１，２１のように発泡体１１Ａ，２１Ａと被覆材１１Ｂ，２１Ｂとで構成される複層品からなるものでもよい。単層品あるいは複層品からなるシート材１１の発泡体としてはポリウレタン発泡体、ポリオレフィン系発泡体、ゴム発泡体、シリコーン発泡体等、適宜の発泡体を挙げることができる。また複層品からなるシート材における被覆材１１Ｂ，２１Ｂとしては不織布やトリコット等を挙げることができる。なお、接合する二枚のシート材１１，２１の一方を発泡体等のみからなる単層、他方を発泡体層と被覆層の複層としてもよい。
【００１４】
粘着剤３１は、基材の無い粘着剤のみで構成されたものが、シート材の接合端部で柔軟性を損ない難い点で好ましい。前記粘着剤３１が、基材の両面に粘着剤を層状に有する両面接着テープの場合、シート材の接合端部間に粘着剤の基材が介在してシート材の接合端部で柔軟性を損なうようになる。また、前記粘着剤３１としては、アクリル系粘着剤のように、常温で粘着性を有するものが好ましい。常温で粘着性を有することにより、少なくとも一方のシート材１１の端部１２に設けた後、シート材端部１２，２２の圧縮・加熱までの間や圧縮・加熱時に粘着剤３１とシート材の端部に位置ずれを生じ難く、シート材の端部１２，２２を正しく接合することができる。さらに前記粘着剤３１は、前記シート材１１，２１の耐熱性よりも高い耐熱性を有するものが好ましい。このようにすることにより、シート材の使用温度範囲でシート材の接合端部を剥がれ難くすることができる。なお、耐熱性は、その素材が熱可塑性か熱硬化性かによって異なるが、その素材が有する、融点、軟化温度、分解温度、変質温度、成型可能温度等で規定され、前記粘着剤３１の耐熱性は、粘着性が維持できなくなる分解温度、変質温度で規定される。一方、前記シート材１１，２１の耐熱性は、シート材が熱可塑性の樹脂（ポリエチレン、ポリプロピレン、ポリエステル等）の場合、一般的に融点をさし、熱硬化性樹脂（ポリウレタン、アクリル等）の場合、分解温度、変質温度、成型可能温度のうち最も低い温度をさす。前記粘着剤３１としては、アクリル系、ゴム系等を挙げることができる。
【００１５】
粘着剤をシート材の端部に設ける工程では、図１に示すように二枚のシート材１１，２１における少なくとも一方のシート材１１の端部１２に粘着剤３１を設ける。粘着剤３１の厚みは適宜決定されるが、接合後の段差等を少なくするため、および柔軟性の低下を防ぐため、０．０３〜０．５ｍｍ程度が好ましい。前記粘着剤３１は、粘着剤３１の表面が離型紙で覆われたテープ状のものを、離型紙を剥がして使用するのが簡便である。前記粘着剤３１の幅は適宜決定されるが、例として５．０〜１５．０ｍｍ程度を挙げる。
【００１６】
粘着剤を介してシート材の端部を重ねる工程では、図２に示すように、少なくとも一方のシート材１１の端部１２に設けた粘着剤３１を介してシート材１１，２１の端部１２，２２を重ねる。
【００１７】
シート材の端部を圧縮・加熱する工程では、図３に示すように、前記粘着剤３１を介して重ねたシート材１１，２２の端部１２，２２を圧縮加熱装置４１で圧縮し、加熱する。前記圧縮時、前記シート材１１，２１の端部は、粘着剤３１の粘着性によって位置がずれ難いため、前記シート材１１，２１の端部を正しく圧縮および加熱して接合することができる。前記シート材１１，２１の端部の圧縮程度は、適宜とされるが、例として１枚のシート材の元厚に対し１０％〜９０％の圧縮とする場合を挙げる。また加熱温度は、前記シート材１１，２１の素材により適宜調整されるが、好ましくは、前記可撓性のシート材１１，２１の耐熱温度に対し、−１０℃〜＋３０℃で設定される。加熱温度が低すぎると、圧縮により接合強度はある程度得られるが、可撓性のシート材１１，２１の回復が顕著になるため、接合部位が凸状の段差となり、長尺製品でロール状の製品にした場合、巻き当たりや剥がれ等の不具合が発現しやすくなる。一方、加熱温度が高すぎると、前記シート材１１，２１が劣化等して十分な接合強度が得られなくなったり変色したりする。前記圧縮加熱装置４１は、シート材端部を挟持可能な挟持部を備え、前記挟持部がヒーター等によって所望温度に加熱可能な公知のものを使用することができる。前記圧縮及び加熱を前記シート材１１，２１の端部１２，２２に行った後、前記圧縮及び加熱を解除すれば、図４に示すように接合されたシート材が得られる。
【実施例】
【００１８】
表１に示すシート材Ａ〜Ｃおよび粘着剤Ａ，Ｂを用いて本発明の方法でシート材の接合を行った（実施例１〜５）。シート材Ａはポリウレタン発泡体（（株）イノアックコーポレーション製、品番：ＳＬ−８６Ｎ、耐熱性：約２００℃）とポリエステル系不織布（旭化成（株）製、品番：Ｅ０５０３０、耐熱性：約２２０℃、目付量３０ｇ／ｍ２）との貼り合わせ二層品、シート材Ｂはポリウレタン発泡体（（株）イノアックコーポレーション製、品番：ＳＬ−８６Ｎ、耐熱性：約２００℃）の単層品、シート材Ｃはポリエチレン発泡体（（株）イノアックコーポレーション製、品番：Ｂ−２００、耐熱性：約１２０℃）の単層品である。シート材の幅は７０ｍｍである。なお、各実施例におけるシート材欄の厚み（ｍｍ）は発泡体の厚みを示す。粘着剤Ａはアクリル系粘着剤（日東電工（株）製、品番：Ｎｏ．５９１９、耐熱性：約２４０℃）、粘着剤Ｂはアクリル系粘着剤（日東電工（株）製、品番：Ｎｏ．５９１、耐熱性：約２４０℃）である。粘着剤の幅は５ｍｍである。圧縮加熱には、上下の圧縮盤の温度調節が可能で、規定の時間で圧縮が開放可能なものを使用することができる。例えば、志賀包装機（株）製、品番：ソフトシーラー２００ＥＮＷを用いることができる。圧縮加熱条件は、圧縮幅８ｍｍ、加熱圧縮時間：４５秒、圧縮程度は１枚のシート材の元厚みに対して２０％とした。
【００１９】
【表１】
2008265071.tif 000003
【００２０】
表１において、実施例１と２はシート材を異ならせた例、実施例２と３はシート材の厚みを異ならせた例、実施例２と４は粘着剤を異ならせた例、実施例２と５は単層品のシート材を異ならせると共に加熱温度も異ならせた例である。
【００２１】
また、比較のため、シート材の接合を表２のように行った（比較例１〜７）。表２においてホットメルト接着剤Ａはポリアミド系（呉羽テック（株）製、品番：ＬＮＳ２０２０、融点：１１５℃）、ホットメルト接着剤Ｂはポリエステル系（呉羽テック（株）製、品番：Ｇ５０２５、融点：１５０℃）である。
【００２２】
【表２】
2008265071.tif 000004
【００２３】
表２において、比較例１と２は実施例１における粘着剤Ａに代えてホットメルト接着剤ＡとＢを用いた例、比較例３は実施例１における粘着剤Ａを用いることなく、シート材の端部を重ねて１９０℃でヒートシールしたもの、比較例４は実施例３における粘着剤Ｂを用いることなく、シート材の端部を重ねて１９０℃でヒートシールしたものである。比較例５は実施例１においてシート材の端部を加熱することなく圧縮のみしたものである。比較例６と７は実施例５における粘着剤に代えてホットメルト接着剤Ａを用いて加熱温度を異ならせたものである。
【００２４】
各実施例および各比較例に対して常態時（常温）、１５０℃（５分放置）、１００℃（５分放置）のにおける接合強度を測定し、また耐熱性および外観・仕上がりを判断した。結果は表１および表２の下部に示す通りである。
【００２５】
接合強度の測定は、接合後の厚み×２５×１５０ｍｍの短冊状の試験片を用い、チャック間距離１００ｍｍ、引張スピード１００ｍｍ／ｍｉｎとし、各温度雰囲気下で引張試験を行ない、得られた引張強度を接合強度とした。耐熱性は各温度雰囲気下の接合強度測定においても、発泡体部分での材料破壊が得られ、さらに目視により変色、変質の有無を判断した結果、変色および変質の無い良好な状態のものを○とした。一方、加温時の接合強度測定において、接合部で界面剥離が確認されたもの、あるいは目視判断により変色あるいは変質が確認されたものは×とした。外観仕上がりは目視により判断し、接合部の段差がシート材料の厚みより薄く、均一な接合部が確認されたものを○、接合部がシート材料の厚みより大きい場合、または変色や変質、または収縮が確認されたものを×とした。なお、顕著な窪みが発現した場合には（凹）とした。
【００２６】
表１および表２から理解されるように、実施例１〜５は、加熱状態時（１５０℃、１００℃）の接合強度が高く、耐熱性が良好で、接合部の外観も良好であった。それに対して、ホットメルト接着剤Ａ（融点１１５℃）を用いた比較例１は加熱状態時の接合強度が低く、一方、ホットメルト接着剤Ｂ（融点１５０℃）を用いた比較例２は端部の圧縮・加熱時に接合部でシート材が変質して収縮が発生していた。比較例３および４は従来のヒートシールによる接合であるため、接合部に顕著な凹部が発生し、しかも線接合となるため比較例３では実施例１と比べて接合強度が低くなり、また、発泡体の厚みを大にした比較例４では接合後における発泡体の復元により接合部で部分的な剥離が発生し、シート製品として成立しないことが確認された。なお、ヒートシールは、接着媒体を介さない熱有着による接合であるため、熱融着性の無いあるいは低いシート材については接合強度が得られず、接合可能なシート材が限定される。比較例５は粘着剤を用いて加熱を行わない圧縮のみで接合しているため、接合強度が低かった。比較例６および７はホットメルト接着剤Ａ（融点１１５℃）を用い、加熱温度を比較例１および２よりも低くしたものであり、このものにあっては接着強度が不足して常温でも剥離したり（比較例６）、接合出来なかったりした（比較例７）。
【図面の簡単な説明】
【００２７】
【図１】本発明の一実施例において一方のシート材に粘着剤を設けた状態の断面図である。
【図２】同実施例において粘着剤を介してシート材端部を重ねた状態の断面図である。
【図３】同実施例においてシート材端部の圧縮・加熱状態の断面図である。
【図４】同実施例において接合後の状態を示す概略断面図である。
【図５】他の例のシート材に粘着剤を設けた状態の拡大断面図である。
【符号の説明】
【００２８】
１１，２１  シート材
１２，２２  シート材の端部
【図１】
2008265071.tif 000005
【図２】
2008265071.tif 000006
【図３】
2008265071.tif 000007
【図４】
2008265071.tif 000008
【図５】
2008265071.tif 000009